(57)【特許請求の範囲】
【請求項１】
ポリエーテルイミドを含むポリマー組成物であって、
前記ポリエーテルイミドは、
下式の構造
【化１】
0006603225.tif 000046
［式中、ｎは１より大きく；Ｒはそれぞれｐ−フェニレンであり；Ｚは、２，２−（４−フェニレン）イソプロピリデンを含み；−Ｏ−Ｚ−Ｏ−基とフェニル置換基間の二価結合は、３，３’、３，４’、４，３’および４，４’位置にある］を有し；
前記ポリエーテルイミドは、３，３’位置に２５モル％の−Ｏ−Ｚ−Ｏ−基を有し、４，３’および３，４’位置に５０モル％の−Ｏ−Ｚ−Ｏ−基を有し、４，４’位置に２５モル％の−Ｏ−Ｚ−Ｏ−基を有し；
前記ポリエーテルイミドのＴｇが２３０℃〜２５３℃であることを特徴とするポリマー組成物。
【請求項２】
請求項１に記載の組成物を含むことを特徴とする物品。
【請求項３】
シート、フィルム、多層シート、多層フィルム、成形品、異型押出品、コーティング部品および繊維から選択される請求項２に記載の物品。
【請求項４】
カメラモジュール、アンテナモジュール、電気コネクタ、ハードディスクドライブブラケット、ラップトップカバーおよびビットソケットから選択される請求項２に記載の物品。
【請求項５】
下式
【化２】
0006603225.tif 000047
（式中、Ｍはアルカリ金属であり；Ｚは、任意に１〜６個のＣ１−８アルキル基、１〜８個のハロゲン原子あるいはこれらの組み合わせで置換された芳香族Ｃ６−２４単環式または多環式部分である）のジヒドロキシ芳香族化合物のアルカリ金属塩を、
ビス（ハロフタルイミド）組成物の質量に対して、
２５モル％の下式の３，３’−ビス（ハロフタルイミド）と、
【化３】
0006603225.tif 000048
５０モル％の下式の４，３’−ビス（ハロフタルイミド）と、
【化４】
0006603225.tif 000049
２５モル％の下式の４，４’−ビス（ハロフタルイミド）
【化５】
0006603225.tif 000050
（式中、Ｒはそれぞれｐ−フェニレンであり、Ｘは、それぞれ独立にフルオロ、クロロ、ブロモまたはヨードである）と、を含むビス（ハロフタルイミド）組成物と反応させるステップを備えており、
さらに、ポリエーテルイミドは下式の構造
【化６】
0006603225.tif 000051
［式中、ｎは１より大きく；Ｒはそれぞれｐ−フェニレンであり；Ｚは、それぞれ同じであっても異なっていてもよく、上記に定義したものであり；−Ｏ−Ｚ−Ｏ−基とフェニル置換基間の二価結合は、３，３’、３，４’、４，３’および４，４’位置にある］を有し；
前記ポリエーテルイミドのＴｇは２３０℃〜２５３℃であることを特徴とするポリエーテルイミド組成物の製造方法。
【請求項６】
前記ハロ基はクロロである請求項５に記載の製造方法。
【発明の詳細な説明】
【背景技術】
【０００１】
本開示は、ポリエーテルイミドとそれを含む組成物、その製造方法および同組成物から形成される物品に関する。
【０００２】
ポリエーテルイミド（「ＰＥＩ」）は、ガラス転移温度（「Ｔｇ」）が１８０℃超の非晶質、透明な高性能ポリマーである。さらに、ＰＥＩは、高強度、高耐熱性、高弾性率および広範な耐薬品性を有しており、従って、自動車、遠隔通信、航空宇宙、電気／電子、輸送およびヘルスケアなどの多様な用途で広範に使用されている。
【０００３】
ポリエーテルイミドは、商業的には、「ハロ置換プロセス」で製造できる。ハロゲン置換無水物をジアミンと反応させてビスハロフタルイミドを形成する。その後、ビスハロフタルイミドをジヒドロキシ化合物の金属塩と反応させる。ハロ置換プロセスで製造されたポリエーテルイミドの製造に関する広範な研究にも拘らず、さらなる改良が求められている。例えば、一部のポリエーテルイミドは現在、無水ハロフタル酸の４−異性体と３−異性体とを比率９５：５で用いて製造されており、これによって、優れた延性を有する生成物が得られる。３−異性体の相対的割合を増やすことによって、ポリエーテルイミドの流動性とＴｇは向上させられるが、５０％を超えると、単環型（ｎ＝１）副生成物が非検出から１．５〜１５質量％まで飛躍的に増加する。低分子量環式構造物は可塑剤として働いてＴｇを低下させ得るため、これらが高濃度になると有害になり得る。また、低分子量の環式副生成物は、積極的な成形条件では成形部品から拡散する可能性があり、外広がりやその他の問題が生じる。３−および４−ＣＩＰＡは、ｐ−フェニレンジアミン（「ＰＰＤ」）と別々に反応して４，４’−または３，３’−ＣｌＰＡＰＩを生成し得るが、４，４’−および３，３’−ＣｌＰＡＰＩの重合を試みると、明らかに３，３’−または４，４’−ＣＩＰＡＰＩの溶解度が低いために反応が起こらない。
【０００４】
従って、当分野では、向上した特性を有するポリエーテルイミド、特に向上したＴｇと流動性を有し、ハロゲン化副生成物および環式副生成物を含む副生成物の濃度が低減されたポリエーテルイミドの製造方法が求められている。ポリエーテルイミドの他の望ましい特性、例えば、熱変形温度、ビカット温度および高引張降伏点強度の１つまたは複数に著しく悪影響を及ぼすことなしに、こうした向上が得られるならばさらに有利であろう。
【発明の概要】
【０００５】
ある実施形態では、ポリマー組成物は、下式の構造
【化１】
0006603225.tif 000002
［式中、ｎは１より大きく；Ｒはそれぞれｐ−フェニレンであり；Ｚは、それぞれ同じであっても異なっていてもよく、任意に１〜６個のＣ１−１８アルキル基、１〜８個のハロゲン原子あるいはこれらの組み合わせで置換された芳香族Ｃ６−２４単環式または多環式部分であり；−Ｏ−Ｚ−Ｏ−基とフェニル置換基間の二価結合は、３，３’、３，４’、４，３’および４，４’位置にあり、−Ｏ−Ｚ−Ｏ−基の二価結合は、ビス（ハロフタルイミド）組成物の質量に対して、少なくとも１５質量％の下式の３，３’−ビス（ハロフタルイミド）と、
【化２】
0006603225.tif 000003
１７質量％超〜８５質量％未満の下式の３，４’−ビス（ハロフタルイミド）と、
【化３】
0006603225.tif 000004
０超〜２７質量％未満の下式の４，４’−ビス（ハロフタルイミド）
【化４】
0006603225.tif 000005
（式中、Ｘは、それぞれ独立にフルオロ、クロロ、ブロモまたはヨードであり；Ｒはｐ−フェニレンである）と、を含むビス（ハロフタルイミド）組成物から製造される］を有するポリエーテルイミドであって；Ｔｇが２３０℃〜２５３℃であり；剛性が、３０℃〜１１０℃の温度範囲において、平行平板レオメータで測定して、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより２０％〜４０％高く；せん断速度粘度が、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより少なくとも３０％低いポリエーテルイミドを含む。
【０００６】
ポリエーテルイミド組成物の製造方法は、下式
【化５】
0006603225.tif 000006
（式中、Ｍはアルカリ金属であり；Ｚは、任意に１〜６個のＣ１−８アルキル基、１〜８個のハロゲン原子あるいはこれらの組み合わせで置換された芳香族Ｃ６−２４単環式または多環式部分である）のジヒドロキシ芳香族化合物のアルカリ金属塩を、ビス（ハロフタルイミド）組成物の質量に対して、３０質量％超〜８５質量％未満の下式の３，３’−ビス（ハロフタルイミド）と、
【化６】
0006603225.tif 000007
１７質量％超〜８５質量％未満の下式の４，３’−ビス（ハロフタルイミド）と、
【化７】
0006603225.tif 000008
０超〜２７質量％未満の下式の４，４’−ビス（ハロフタルイミド）
【化８】
0006603225.tif 000009
（式中、Ｒはそれぞれｐ−フェニレンであり、Ｘは、それぞれ独立にフルオロ、クロロ、ブロモまたはヨードである）と、を含むビス（ハロフタルイミド）組成物と反応させるステップを備え、さらに、ポリエーテルイミドは下式の構造
【化９】
0006603225.tif 000010
［式中、ｎは１より大きく；Ｒはそれぞれｐ−フェニレンであり；Ｚは、それぞれ同じであっても異なっていてもよく、上記に定義したものであり；−Ｏ−Ｚ−Ｏ−基とフェニル置換基間の二価結合は、３，３’、３，４’、４，３’および４，４’位置にある］を有しており；ポリエーテルイミドのＴｇは２３０℃〜２５３℃であり；ポリエーテルイミドの剛性は、３０〜１１０℃の温度範囲において、平行平板レオメータで求めて、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより２０％〜４０％高く；ポリエーテルイミドのせん断速度粘度は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより少なくとも３０％低い。
【０００７】
上記のポリエーテルイミドを含む組成物が開示される。
【０００８】
上記の組成物の製造方法は、上記のポリエーテルイミドの組成物を溶融混合するステップを備える。
【０００９】
上記の組成物を含む物品も開示される。ある実施形態では、物品は、リフレクタ、光学レンズ、光ファイバーコネクタ、および接着剤、具体的には、金属をポリ（テトラフルオロエチレン）などのフッ素ポリマーに接着する接着剤から選択される。別の実施形態では、物品は、（ｉ）第１の面を有するポリテトラフルオロエチレン基板と、（ｉｉ）第２の面を有する金属基板と、（ｉｉｉ）ポリテトラフルオロエチレン基板と金属基板間に位置する発明１のポリマー組成物と、を含む。
【００１０】
上記の物品の形成方法は、上記の組成物を、成形し、押出し、ブロー成形し、あるいは射出成形して、上記の物品を成形するステップを備える。
【００１１】
添付図、詳細な説明および実施例によって、本発明をさらに例証する。
【図面の簡単な説明】
【００１２】
【図１】実施例１、２、４および５の流動特性を示す。
【００１３】
【図２】本発明の組成物で得られる、比較実施例の組成物と比較して向上した貯蔵弾性率を示す。
【００１４】
【図３】本発明の組成物によって例証される、比較実施例の組成物と比較して向上したガラス転移温度（Ｔｇ）を示す。
【００１５】
【図４】本発明の組成物で得られる、比較実施例の組成物と比較して実質的に低濃度の環式構造物を示す。
【００１６】
【図５】実施例１の組成物で観察された、比較実施例４、５の組成物と比較して実質的に低質量の損失を示す。
【発明を実施するための形態】
【００１７】
本発明は、一つには、（ｉ）例えば２３０℃を超える高いガラス転位（Ｔｇ）特性と、（ｉｉ）１０％未満の量の３，４−ＣＩＰＡＰＩを有するＣｌＰＡＰＩ成分から製造されたポリエーテルイミドの粘度より実質的に低い改良された粘度と、（ｉｉｉ）ポリマーから製造された物品では、成形温度条件においてプレートアウトが観察されない非常に低濃度の残留環式構造物含有量と、の組み合わせを有するポリエーテルイミドポリマーの製造が今や可能であるという見解に基づいている。ポリマーは、特定の異性体混合物、例えば、３，３’−ビス（ハロフタルイミド）、４，３’−ビス（ハロフタルイミド）および４，４’−ビス（ハロフタルイミド）異性体の混合物から製造される。
【００１８】
より具体的には、本発明者らは、顕著な量の３，４’−ＣｌＰＡＰＩを含むモノマー混合物、例えば、ＰＰＤと共に３−および４−ＣＩＰＡを含む混合物から調製されたモノマー混合物からＣＩＰＡＰＩを製造すると、驚くほど好都合な特性組み合わせを有するポリエーテルイミドが調製できることを見出した。ＣｌＰＡＰＩが３，４’異性体リッチであると、他の異性体の溶解度が上昇する。理論に拘束されることなく、この上昇した溶解度によって、Ｎａ２ＢＰＡにより重合が始まると思われ、１，０００〜１００，０００原子質量単位の分子量が容易に得られる。この改良ハロ置換プロセスによって、残留物と副生成物の含有量が低減された、特に単環型（ｎ＝１）環式副生成物の含有量が低減されたポリエーテルイミドが得られる。さらに、ポリエーテルイミドは、高いガラス転移温度、剛性および粘度のうちの１つまたは複数を含む改良された化学的および物理的特性を有し得る。
【００１９】
作用例におけるもの、あるいは別途明記されている場合を除き、本明細書と請求項における成分量、反応条件などを指すすべての数あるいは表現は、すべての場合において、「約」で修飾されているものと理解されるべきである。本特許出願においては種々の数値範囲が開示される。これらの範囲は連続的であり、最小値と最大値間のすべての数値を含む。別途明示される場合を除き、本出願に明記された種々の数値範囲は近似である。同じ成分あるいは特性に係る範囲はすべて終点を含むものであり、該終点は互いに独立に組み合わせ可能である。
【００２０】
別途明示がある場合やポリスチレン標準に言及される場合を除き、本出願中の分子量はすべて質量平均分子量を指す。こうした分子量はすべて原子質量単位で表される。
【００２１】
単数表現は量の限定を示すものではなく、参照されたアイテムが少なくとも１つ存在することを示すものである。本明細書での「その組み合わせ」とは、参照された要素の１つまたは複数と、任意に参照されていない類似の要素と、を含むものである。明細書全体に亘る「一実施形態」、「別の実施形態」、「ある実施形態」、「一部の実施形態」などは、この実施形態に関連して記載された特定の要素（例えば、特長、構造、特性およびまたは特徴）が記載された少なくとも１つの実施形態に含まれることを意味し、他の実施形態には含まれていてもいなくてもよい。また、記載された要素（類）は、種々の実施形態において任意の好適な方法で組み合わせられ得るものと理解されるべきである。
【００２２】
化合物は標準命名法を用いて記載される。例えば、表記のいかなる基によっても置換されていない位置は、その価電子帯が表示された結合または水素原子によって満たされているものと理解されるべきである。２つの文字または記号間以外のダッシュ（「−」）は、置換基の結合点を示す。例えば、−ＣＨＯは、カルボニル基の炭素を経由して結合される。
【００２３】
「アルキル」は、特定の数の炭素原子を有するＣ１−３０分枝鎖および直鎖の不飽和脂肪族炭化水素基、例えば、メチル、エチル、ｎ−プロピル、ｉ−プロピル、ｎ−ブチル、ｓ−ブチル、ｔ−ブチル、ｎ−ペンチル、ｓ−ペンチル、ｎ−およびｓ−ヘキシル、ｎ−およびｓ−ヘプチル、およびｎ−およびｓ−オクチルを含む。「アルケニル」は、少なくとも１個の炭素−炭素二重結合（例えばエテニル（−ＨＣ＝ＣＨ２））を有する直鎖または分枝鎖の一価炭化水素基を意味する。「アルコキシ」は、酸素経由で結合したアルキル基（例えばアルキル−Ｏ−）を意味し、例えば、メトキシ基、エトキシ基およびｓｅｃ−ブチルオキシ基を意味する。
【００２４】
「アリール」は、フェニル、トロポン、インダニルまたはナフチルなどの、特定の数の炭素原子を含む芳香族部分を意味する。「アルキレン」は、直鎖または分枝鎖の飽和二価脂肪族炭化水素基（例えば、メチレン基（−ＣＨ２−）またはプロピレン（−（ＣＨ２）３−）を意味する。
【００２５】
「シクロアルキレン」は、二価の環式アルキレン基−ＣｎＨ２ｎ−ｘ（式中、ｘは、環化で置換された水素の数）を意味する。「シクロアルケニル」は、１つ以上の炭素−炭素二重結合を有する環（環員がすべて炭素である）を１つ以上有する一価の基（例えば、シクロペンチルおよびシクロヘキシル）を意味する。
【００２６】
接頭辞「ハロ」は、フルオロ、クロロ、ブロモ、ヨードおよびアスタチン置換基の内の１つまたは複数を含む基または化合物を意味する。異なるハロ基（例えば、ブロモとフルオロ）の組み合わせも存在できる。ある実施形態では、クロロ基だけが存在する。
【００２７】
接頭辞「ヘテロ」は、化合物または基が、ヘテロ原子である少なくとも１つの環（例えば、１個、２個または３個のヘテロ原子）（ここでのヘテロ原子は、それぞれ独立にＮ、Ｏ、Ｓ、ＳｉまたはＰ）を含むことを意味する。
【００２８】
「置換」は、化合物または基が、置換される原子の正常価数を超えないことを条件として、水素の代わりに、Ｃ１−９アルコキシ、Ｃ１−９ハロアルコキ、ニトロ（−ＮＯ２）、シアノ（−ＣＮ）、Ｃ１−６アルキルスルホニル（−Ｓ（＝Ｏ）２−アルキル）、Ｃ６−１２アリールスルホニル（−Ｓ（＝Ｏ）２−アリール）、チオール（−ＳＨ）、チオシアノ（−ＳＣＮ）、トシル（ＣＨ３Ｃ６Ｈ４ＳＯ２−）、Ｃ３−１２シクロアルキル、Ｃ２−１２アルケニル、Ｃ５−１２シクロアルケニル、Ｃ６−１２アリール、Ｃ７−１３アリールアルキレン、Ｃ４−１２ヘテロシクロアルキルあるいはＣ３−１２ヘテロアリールから独立に選択された少なくとも１個の（例えば１、２、３または４個の）置換基で置換されることを意味する。
【００２９】
別途明示される場合を除き、すべてのＡＳＴＭ試験は、ＡＳＴＭ標準２００３年版に基づくものである。
【００３０】
ポリエーテルイミドは、式（１）の構造を有する：
【化１０】
0006603225.tif 000011
式中、Ｒはｐ−フェニレンであり；ｎは１より大きく、例えば１０〜１０００以上であり、より具体的には１０〜５００である。
【００３１】
式（１）の基Ｚは、置換または未置換の二価有機基でもあり、Ｚの価数を超えないことを条件として、１〜６個のＣ１−８アルキル基、１〜８個のハロゲン原子あるいはこれらの組み合わせで任意に置換された芳香族Ｃ６−２４単環式または多環式部分であってもよい。典型的な基Ｚは、式（３）のジヒドロキシ化合物から誘導された基を含む：
【化１１】
0006603225.tif 000012
式中、ＲａとＲｂは、それぞれハロゲン原子または一価炭化水素基を表わし、同じであっても異なっていてもよく；ｐとｑは、それぞれ独立に０〜４の整数であり；ｃは０〜４であり；Ｘａは、各Ｃ６アリーレン基の架橋基およびヒドロキシ置換基がＣ６アリーレン基上の互いにオルト、メタまたはパラ（特定的にはパラ）に配置されているヒドロキシ置換芳香族基を結合する架橋基である。架橋基Ｘａは、単結合、−Ｏ−、−Ｓ、−Ｓ（Ｏ）−、−Ｓ（Ｏ）２−、−Ｃ（Ｏ）−あるいはＣ１−１８有機基であってもよい。Ｃ１−１８有機架橋基は、環式または非環式であっても、芳香族または非芳香族であってもよく、さらに、ハロゲン、酸素、窒素、硫黄、シリコンまたはリンなどのヘテロ原子を含んでいてもよい。Ｃ１−１８有機基は、それに結合しているＣ６アリーレン基がそれぞれ、Ｃ１−１８有機架橋基の共通のアルキリデン炭素または異なる炭素に結合されるように配置されていてもよい。特定の例では、Ｚ基は式（３ａ）の二価基である：
【化１２】
0006603225.tif 000013
式中、Ｑは、−Ｏ−、−Ｓ−、−Ｃ（Ｏ）−、−ＳＯ２−、−ＳＯ−、および−ＣｙＨ２ｙ−とそのハロゲン化誘導体（パーフルオロアルキレン基を含む）（式中、ｙ：１〜５の整数）である。特定の実施形態では、Ｚは、Ｑが２，２−イソプロピリデンであるビスフェノールＡから誘導される。
【００３２】
ポリエーテルイミドはコポリマーであってもよく、また、ポリエーテルイミドの組み合わせも使用できる。ある実施形態では、ポリエーテルイミドは任意に、追加のイミド構造単位、例えば式（４）のイミド単位を含む：
【化１３】
0006603225.tif 000014
式中、Ｒは式（１）に記載のものであり、Ｗは、式（５）のリンカーである：
【化１４】
0006603225.tif 000015
これらの追加のイミド構造単位の存在量は、合計の単位数に対して０〜１０モル％であってもよく、具体的には０〜５モル％であってもよく、より具体的には０〜２モル％であってもよい。ある実施形態では、ポリエーテルイミド中には、追加のイミド単位は存在しない。
【００３３】
ポリエーテルイミドは、所謂「ハロ置換」法または「塩素置換」法で調製される。この方法では、式（６）
【化１５】
0006603225.tif 000016
（式中、Ｘはハロゲン）の構造の無水ハロフタル酸は、式（７）
【化１６】
0006603225.tif 000017
（式中、Ｒは式（１）で記載のもの）の有機ジアミンで縮合されて、式（８）
【化１７】
0006603225.tif 000018
のビス（ハロフタルイミド）を形成する。
【００３４】
ある実施形態では、Ｘはハロゲンであり、具体的にはフルオロ、クロロ、ブロモまたはヨードであり、より具体的にはクロロである。異なるハロゲンの組み合わせも使用できる。
【００３５】
特定の実施形態では、ジアミン（７）はｐ−フェニレンジアミンである。
【化１８】
0006603225.tif 000019
【００３６】
無水ハロフタル酸（６）とアミン（７）の縮合（イミド化）は、触媒の有無にかかわらず行える。イミド化のための典型的な相間移動触媒としては、ナトリウムフェニルホスフィネート（ＳＰＰ）、酢酸、ヘキサエチルグアニジニウムクロリド、安息香酸、フタル酸あるいはこれらの置換誘導体が挙げられる。ある実施形態では、ナトリウムフェニルホスフィネートはイミド化触媒として使用される。触媒を使用する場合、その存在量は、この反応の促進に有効な量であり、例えば、ジアミンの質量に対して約０．１〜０．３質量％である。
【００３７】
この反応は一般に、沸点が好適には約１００℃超の、具体的には約１５０℃超の比較的非極性の溶媒、例えば、ｏ−ジクロロベンゼン、ジクロロトルエン、１，２，４−トリクロロベンゼン、ジフェニルスルホン、あるいは、アニソール、ベラトロール、ジフェニルエーテルまたはフェネトールなどのモノアルコキシベンゼンの存在下で行われる。特に、オルト−ジクロロベンゼンとアニソールを挙げられる。
【００３８】
ビス（ハロフタルイミド）（８）は、一般には少なくとも１１０℃で、具体的には１５０℃〜２７５℃で、より具体的には１７５℃〜２２５℃で調製される。１１０℃より低い温度では、反応速度が経済的な運転としては小さくなりすぎる可能性がある。蒸発による溶媒の逸出なく高温の使用を容易にするためには、大気圧あるいは、例えば５大気圧までの超大気圧が使用できる。
【００３９】
溶媒、ジアミン（７）および無水ハロフタル酸（６）は、ビス（ハロフタルイミド）（８）形成反応中の全固形分含有量が約４０質量％、２５質量％あるいは約１７質量％を超えない量で組み合わせできる。「全固形分含有量」は、任意の時刻での反応中に存在する液体を含む合計質量に対する反応物の割合を表す。
【００４０】
無水ハロフタル酸（６）とジアミン（７）とのモル比は１．９８：１〜２．０４：１であり、具体的には２：１である。他の比率を用いることもできるが、無水物またはジアミンの量が少し過剰であることが望ましい場合がある。無水ハロフタル酸（６）とジアミン（７）間の化学量論的バランスを適切に維持して、ポリマーの分子量を制限し得る望ましくない副生成物の生成を防止し、およびまたはアミン末端基を有するポリマーを生成する。従って、ある実施形態では、イミド化は、ジアミン（７）を無水ハロフタル酸（６）と溶媒との混合物に添加して、無水ハロフタル酸とジアミンとの目標とする初期モル比を有する反応混合物を形成するステップと；反応混合物を少なくとも１００℃に加熱する（任意にイミド化触媒の存在下で）ステップと；加熱した反応混合物のモル比を分析して、無水ハロフタル酸（６）とジアミン（７）の実際の初期モル比を求めるステップと、必要に応じて、無水ハロフタル酸（６）またはジアミン（７）を分析した反応混合物に添加して、無水ハロフタル酸（６）とジアミン（７）のモル比を２．０１〜２．３に調節するステップと、により進行する。
【００４１】
所望の範囲の異性体の混合物を生成するには、例えば７５：２５〜２５：７５、６０：４０〜４０：６０あるいは約５０：５０の相対比率で、４−無水ハロフタル酸と３−無水ハロフタル酸を添加する。
【００４２】
イミド化後、ビス（ハロフタルイミド）（８）
【化１９】
0006603225.tif 000020
のハロゲン基Ｘを、式（９）
【化２０】
0006603225.tif 000021
（式中、Ｍはアルカリ金属であり、Ｚは、式（１）に記載のもの）のジヒドロキシ芳香族化合物のアルカリ金属塩を用いた反応で置換して、式（１）
【化２１】
0006603225.tif 000022
（式中、ｎ、ＲおよびＺは上記に定義したもの）のポリエーテルイミドを得る。
【００４３】
アルカリ金属Ｍはいずれのアルカリ金属であってもよく、典型的にはカリウムまたはナトリウムである。アルカリ金属塩は、金属と、１〜６個のＣ１−８アルキル基、１〜８個のハロゲン原子あるいはこれらの組み合わせで任意に置換された芳香族Ｃ６−２４単環式または多環式ジヒドロキシ化合物、例えば、式（３）の化合物、より具体的には式（３ａ）の基の１つに対応するジヒドロキシ化合物、さらにより具体的には式（１０）
【化２２】
0006603225.tif 000023
（式中、Ｒａ、ＲｂおよびＸａは、式（３）に記載のもの）のビスフェノール化合物との反応によって得られる。例えば、２，２−ビス（４−ヒドロキシフェニル）プロパン（「ビスフェノールＡ」あるいは「ＢＰＡ」）が使用できる。
【００４４】
ビス（ハロフタルイミド）（８）とアルカリ金属塩（９）との反応による重合は、使用する反応条件下、特に温度下で実質的に安定である相間移動触媒の有無にかかわらず行える。重合用の典型的な相間移動触媒としては、ヘキサアルキルグアニジウムおよびα，ω−ビス（ペンタアルキルグアニジニウム）アルカン塩が挙げられる。以下、この両方のタイプの塩類を「グアニジニウム塩」と呼ぶ。
【００４５】
重合は一般に、沸点が好適には約１００℃超の、具体的には約１５０℃超の比較的非極性の溶媒、例えば、ｏ−ジクロロベンゼン、ジクロロトルエン、１，２，４−トリクロロベンゼン、ジフェニルスルホン、あるいは、アニソール、ベラトロール、ジフェニルエーテルまたはフェネトールなどのモノアルコキシベンゼンの存在下で行われる。特に、ｏ−ジクロロベンゼンとアニソールが挙げられる。あるいは、極性非プロトン性溶媒を使用することができ、その具体的な例としては、ジメチルホルムアミド（ＤＭＦ）、ジメチルアセトアミド（ＤＭＡｃ）、ジメチルスルホキシド（ＤＭＳＯ）およびＮ−メチルピロリジノン（ＮＭＰ）が挙げられる。これらの溶剤の少なくとも１つを含む組み合わせも使用できる。
【００４６】
重合は、少なくとも１１０℃の温度で、具体的には１５０℃〜２７５℃で、より具体的には１７５℃〜２２５℃の温度で行える。１１０℃より低い温度では、反応速度が経済的な運転としては小さくなりすぎる可能性がある。蒸発による溶媒の逸出なく高温の使用を容易にするためには、大気圧あるいは、例えば５大気圧までの超大気圧が使用できる。
【００４７】
ある実施形態では、アルカリ金属塩（９）を有機溶媒に添加し、水を、例えばその共沸混合物として混合物から除去する。その後、ビス（ハロフタルイミド）（８）を添加し、水を、例えばその共沸混合物として混合物から除去後に、あらかじめ乾燥させた溶液中の触媒を有機溶媒に添加する。系からの水の除去は、１つまたは複数のリアクタと連動した蒸留塔などの当分野で既知の手段を用い、バッチプロセス、半連続プロセスあるいは連続プロセスのいずれかで実現できる。ある実施形態では、リアクタから蒸留する水と非極性有機液体の混合物は蒸留塔に送られ、ここで、水はオーバーヘッドから取り出され、溶媒は、所望の固形分濃度を維持または上昇させる流量で、リアクタ内に再循環される。水分を除去する他の方法としては、水を化学的または物理的に吸着する乾燥床に濃縮した蒸留物を通す方法が挙げられる。
【００４８】
ビス（ハロフタルイミド）（８）とアルカリ金属塩（９）のモル比は約１．０：０．９〜０．９：１．０であってもよい。重合中のビス（ハロフタルイミド）（８）の固形分含有量は、重合混合物の合計質量に対して、１５質量％〜６０質量％であってもよい。
【００４９】
従って、ビス（ハロフタルイミド）組成物からのポリエーテルイミドの製造方法は、触媒活性量の相間移動触媒の存在下、アルカリ金属塩（９）をビス（ハロフタルイミド）（８）と反応させるステップを備える。これに関して、ポリエーテルイミドの所望の特性は、その製造に用いるビス（ハロフタルイミド）（８）の位置異性体を注意深く選択することによって得られることが本発明者らによって見出された。特に、ビス（ハロフタルイミド）（８）を３−無水ハロフタル酸（６ａ）およびまたは４−無水ハロフタル酸（６ｂ）
【化２３】
0006603225.tif 000024
から形成して、３，３’−ビス（ハロフタルイミド）（８ａ）、３，４’−ビス（ハロフタルイミド）（８ｂ）およびまたは４，４’−ビス（ハロフタルイミド）（８ｃ）
【化２４】
0006603225.tif 000025
が得られる。式（８ｂ）から分かるように、Ｒが対称の場合（例えば、１，３−フェニレンまたは１，４−フェニレンの場合）、３，４’−および４，３’−異性体は同じである。ここでのおよび請求項での３，４’異性体への言及には、具体的には、Ｒが対称であるか否かに拘わらず、４，３’異性体が含まれる。特定の実施形態では、３−クロロフタル酸無水物（３−ＣｌＰＡ）、４−クロロフタル酸無水物（４−ＣｌＰＡ）およびジアミンの組み合わせを反応させて、ビス（クロロフタルイミド）を生成する。
【００５０】
ジアミンがｍ−フェニレンジアミンの場合、組成物を（ＣｌＰＡＭＩ）と呼ぶ。ＣｌＰＡＭＩ生成物は、３，３’−ビス（クロロフタルイミド）（３，３’−ＣｌＰＡＭＩ）（１，３−ビス［Ｎ−（３−クロロフタルイミド）］ベンゼン）、３，４’−ビス（クロロフタルイミド）（３，４’−ＣｌＰＡＭＩ）（１，３−ビス［Ｎ−（３−クロロフタルイミド，４−クロロフタルイミド）］ベンゼン）、および４，４’−ビス（クロロフタルイミド）（４，４’−ＣｌＰＡＭＩ）（１，３−ビス［Ｎ−（４−クロロフタルイミド）］ベンゼン）の混合物として得られる。
【００５１】
ジアミンがｐ−フェニレンジアミンの場合、組成物を（ＣｌＰＡＰＩ）と呼ぶ。ＣｌＰＡＰＩ生成物は、３，３’−ビス（クロロフタルイミド）（３，３’−ＣｌＰＡＰＩ）（１，４−ビス［Ｎ−（３−クロロフタルイミド）］ベンゼン）、３，４’−ビス（クロロフタルイミド）（３，４’−ＣｌＰＡＰＩ）（１，４−ビス［Ｎ−（３−クロロフタルイミド，４−クロロフタルイミド）］ベンゼン）および４，４’−ビス（クロロフタルイミド）（４，４’−ＣｌＰＡＰＩ）（１，４−ビス［Ｎ−（４−クロロフタルイミド）］ベンゼン）の混合物として得られる。
【００５２】
理論に拘束されることなく、３，４’−ビス（ハロフタルイミド）（８ｂ）（例えば３，４’−ＣｌＰＡＰＩ異性体）の溶解度は、３，３’−ビス（ハロフタルイミド）および４，４’−ビス（ハロフタルイミド）（３，３’−および４，４’−ＣｌＰＡＰＩ異性体を含む）より約１０倍大きいと考えられる。３，４’−ビス（ハロフタルイミド）（８ｂ）の濃度が上昇すると、反応の固形物の質量％は３０質量％から６０質量％に上昇し、固形物の質量％が３０質量％から４５質量％に上昇すると、単環型副生成物は、１．５質量％から０．７５質量％に減少する。ポリエーテルイミド生成物中の３，４’−ビス（ハロフタルイミド）（８ｂ）の量が上昇すると、ポリエーテルイミド生成物の弾性率と延性に悪影響を及ぼす可能性があるが、これは、次にポリマーの分子量を増加させることによって改善できる。ポリマーの分子量が増加すると、通常はプロセス上の問題が生じ得るが、しかし、ここでは、ポリマー生成物の流動性が向上しているために、そうした問題は回避される。
【００５３】
従って、ポリエーテルイミドは、ビス（ハロフタルイミド）組成物から、具体的には、３，３’−ビス（ハロフタルイミド）（８ａ）を含むビス（ハロフタルイミド）組成物から、具体的には、ビス（ハロフタルイミド）組成物の合計質量に対して、少なくとも１５質量％の、具体的には１５質量％〜８５質量％未満の、より具体的には１７質量％〜８０質量％の、あるいは１９質量％〜７５質量％の量の３，３’−ＣｌＰＡＰＩを含むビス（ハロフタルイミド）組成物から製造される。別の実施形態では、ビス（ハロフタルイミド）組成物は、その質量に対して、１５質量％〜５３質量％未満の、具体的には１７質量％〜５１質量％の、より具体的には１９質量％〜４９質量％の３，３’−ビス（ハロフタルイミド）（８ａ）を、具体的には３，３’−ＣｌＰＡＰＩを含む。
【００５４】
また、ビス（ハロフタルイミド）組成物、具体的にはビス（クロロフタルイミド）組成物）は、ビス（ハロフタルイミド）組成物の合計質量に対して、１０質量％超の、具体的には１０質量％超〜８５質量％未満の、あるいは１７質量％超〜８５質量％未満の、あるいは１８質量％〜８４質量％の、あるいは１９質量％〜８２質量％の、あるいは２５質量％〜８０質量％の、あるいは３０質量％〜７８質量％の量の４，３’−ビス（ハロフタルイミド）（８ｂ）を、具体的には３，４’−ＣＩＰＡＰＩをさらに含む。あるいは、ビス（ハロフタルイミド）組成物は、その合計質量に対して、５０質量％〜８５質量％の、あるいは６８質量％〜８５質量％の４，３’−ビス（ハロフタルイミド）（８ｂ）を、具体的には３，４’−ＣｌＰＡＰＩを含む。別の実施形態では、ビス（ハロフタルイミド）組成物は、その質量に対して、４７質量％超〜８５質量％未満の、あるいは４９質量％〜８０質量％の、あるいは５１質量％〜７５質量％の式（８ｂ）の４，３’−ビス（ハロフタルイミド）を、具体的には３，４’−ＣｌＰＡＰＩを含む。
【００５５】
また、ビス（ハロフタルイミド）組成物、具体的にはビス（クロロフタルイミド）組成物は、ビス（ハロフタルイミド）組成物の質量に対して、０質量％超〜２７質量％未満の、具体的には１質量％〜２６質量％の、あるいは２質量％〜２４質量％の、あるいは３質量％〜２０質量％の量の４，４’−ビス（ハロフタルイミド）（８ｃ）を、具体的には４，４’−ＣｌＰＡＰＩを含む。
【００５６】
従って、ポリエーテルイミドの製造方法では、ジヒドロキシ芳香族化合物のアルカリ金属塩の第１の部分をビス（ハロフタルイミド）組成物と反応させて、第１の分子量を有する第１のポリエーテルイミドを形成し；ジヒドロキシ芳香族化合物のアルカリ金属塩の第２の部分を第１のポリエーテルイミドに添加して、第１の分子量より高い第２の分子量を有する第２のポリエーテルイミドを形成する。別の実施形態では、ジヒドロキシ芳香族化合物のアルカリ金属塩の第３の部分を第２のポリエーテルイミドに添加して、第２の分子量より高い第３の分子量を有する第３のポリエーテルイミドを形成する。さらに別の実施形態では、ジヒドロキシ芳香族化合物のアルカリ金属塩の第４の部分を第３のポリエーテルイミドに添加して、第３の分子量より高い第４の分子量を有する第４のポリエーテルイミドを形成する。単環型副生成物の濃度を最小化するために、反応物質および反応条件として、特に、３，３’−ＣＩＰＡＰＩ、３，４’−ＣＩＰＡＰＩおよび４，４’−ＣＩＰＡＰＩそれぞれの量を２６質量％、５０質量％および２４質量％とし、塩とＣＩＰＡＰＩとの比を０．９４〜０．９５として、Ｍｗが２５，０００〜３５，０００原子質量単位のポリマー生成物を最初に生成する。その後、この生成物を含む反応混合物に対して、追加のアルカリ金属塩の添加による修正を１〜５回、具体的には１〜３回あるいは１〜２回を行って、Ｍｗが５０，０００〜６０，０００原子質量単位のポリマーを生成する。
【００５７】
ビス（ハロフタルイミド）組成物を用いて上記のように製造されたポリエーテルイミドの剛性は、３０〜１１０℃の温度範囲において、平行平板レオメータで求めて、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより２０％〜４０％高い。
【００５８】
また、ポリエーテルイミドのせん断速度粘度は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより少なくとも３０％低い。
【００５９】
上記のビス（ハロフタルイミド）組成物を使用して製造されたポリエーテルイミドの３，３’、３，４’，４，３’および４，４’位置の−Ｏ−Ｚ−Ｏ基の比は、ビス（ハロフタルイミド）組成物における比と同じか、あるいは実質的に同じである。ある実施形態では、ポリエーテルイミドは、式（１）の構造を有する：
【化２５】
0006603225.tif 000026
式中、ｎ、ＲおよびＺは上記に定義したものである。また、ポリエーテルイミドは、その中の−Ｏ−Ｚ−Ｏ−基の合計モル％に対して、３，３’位置に０超〜１５モル％未満の−Ｏ−Ｚ−Ｏ−基を有し、３，４’および４’，３位置に１７超〜８５モル％未満の、具体的には４７質量％超〜８５質量％未満の−Ｏ−Ｚ−Ｏ−基を有し、４，４’位置に０超〜２７モル％未満の−Ｏ−Ｚ−Ｏ−基の二価結合を有する。ある実施形態では、ポリエーテルイミドは、３，３’位置に１５〜８５モル％未満の−Ｏ−Ｚ−Ｏ−基を有し、４，３’および３，４’位置に４７超〜８５モル％未満の−Ｏ−Ｚ−Ｏ−基を有し、４，４’位置に０超〜２７モル％未満の−Ｏ−Ｚ−Ｏ−基を有する。別の実施形態では、ポリエーテルイミドは、その中の−Ｏ−Ｚ−Ｏ−基の合計モル％に対して、３，３’位置に少なくとも１５モル％の−Ｏ−Ｚ−Ｏ−基の二価結合を有し、３，４’および４’，３位置に１０モル％超の−Ｏ−Ｚ−Ｏ−基を有し、４，４’位置に２７モル％未満の−Ｏ−Ｚ−Ｏ−基を有する。ここに開示したビス（ハロフタルイミド）組成物中の質量％を反映した他のモル％であってもよい。もちろん、これらのポリエーテルイミドは、ここに開示した特性および特徴の内のいずれか１つまたは複数を有していてもよい。
【００６０】
上記のビス（ハロフタルイミド）組成物を用いて製造されたポリエーテルイミドは、その質量部に対して、それぞれ１００ｐｐｍ未満の、具体的には８０ｐｐｍ未満の、より具体的には６０ｐｐｍ未満の、３，３’−ビス（ハロフタルイミド）、４，３’−ビス（ハロフタルイミド）および４，４’−ビス（ハロフタルイミド）を含み得る。また、ポリエーテルイミドは、その質量部に対して、１００ｐｐｍ未満の、具体的には８０ｐｐｍ未満の、より具体的には６０ｐｐｍ未満の下式のハロ（ビスフタルイミド）を含み得る。
【化２６】
0006603225.tif 000027
【００６１】
また、ポリエーテルイミドは、その質量部に対して、１００ｐｐｍ未満の、具体的には８０ｐｐｍ未満の、より具体的には６０ｐｐｍ未満の下式のビスフタルイミドを含み得る。
【化２７】
0006603225.tif 000028
【００６２】
また、ポリエーテルイミドは、その質量部に対して、合計量が２００ｐｐｍ未満の、具体的には１８０ｐｐｍ未満の、より具体的には１６０ｐｐｍ未満の３，３’−ビス（ハロフタルイミド）と、４，３’−ビス（ハロフタルイミド）と、４，４’−ビス（ハロフタルイミド）と、ハロ（ビスフタルイミド）と、を含み得る。
【００６３】
さらに有利な特長として、ポリエーテルイミドでは、アルカリ金属塩（９）とビス（ハロフタルイミド）（８）との分子内反応で生じる単環型副生成物の濃度が低減されている。ある実施形態では、上記のように製造されたポリエーテルイミドは、その質量に対して、１．５質量％未満の、具体的には１．１質量％未満の、より具体的には０．６質量％のアルカリ金属塩（９）と、ビス（ハロフタルイミド）（８）、具体的には３，３’ビス（ハロフタルイミド）との単環型付加物を含む。Ｘが塩素である特定の実施形態では、ポリエーテルイミドは、その質量に対して、１．５質量％未満の、具体的には１．１質量％未満の、より具体的には０．６質量％未満のアルカリ金属塩（９）とビス（クロロフタルイミド）（８）の単環型付加物を含む。
【００６４】
ポリエーテルイミドの質量平均分子量（Ｍｗ）は、ゲル透過クロマトグラフィ（ＧＰＣ）で測定して、５，０００〜１００，０００ｇ／モルであり得る。一部の実施形態では、Ｍｗは１０，０００〜８０，０００であってもよい。ここでの分子量は、ポリスチレン標準質量平均分子量（Ｍｗ）を指す。
【００６５】
ポリエーテルイミドのガラス転移温度は、ＡＳＴＭ  Ｄ３４１８に準拠し示差走査熱量測定法（ＤＳＣ）で測定して、１８０℃超であってもよく、具体的には２００℃〜３１５℃であってもよい。ある実施形態では、ポリエーテルイミドのガラス転移温度は２３０℃〜２５３℃である。
【００６６】
組成物は、さらに任意に、例えば、平坦状、プレート状およびまたは繊維状充填剤などの補強充填剤を含んでいてもよい。典型的には、平坦状、プレート状充填剤の厚みは１〜１０００μｍであり、長さと幅は厚みの少なくとも１０倍を超える。この種の補強充填剤の典型的なものとしては、ガラスフレーク、雲母、フレーク化炭化ケイ素、二ホウ化アルミニウム、アルミニウムフレークおよび鋼フレーク；表面処理珪灰石を含む珪灰石；胡粉、石灰石、大理石および合成の沈降炭酸カルシウムを含む、一般に粉砕粒状の形態の炭酸カルシウム；繊維状タルク、モジュラータルク、針状タルクおよび層状タルクを含むタルク；硬質カオリン、軟質カオリン、焼成カオリンなどのカオリンおよび、ポリマーマトリックス樹脂との相溶性を促進するための当分野で既知の種々のコーティングを含むカオリン；雲母；および長石が挙げられる。
【００６７】
また、典型的な補強充填剤としては、無機短繊維、天然鉱物繊維状充填剤、単結晶繊維、ガラス繊維、セラミック繊維および有機強化繊維状充填剤などの繊維状充填剤が挙げられる。無機短繊維としては、ホウケイ酸ガラス、炭素繊維および、珪酸アルミニウム、酸化アルミニウム、酸化マグネシウムおよび硫酸カルシウム半水和物の内の少なくとも１つを含む混合物から誘導されたものが挙げられる。単結晶繊維あるいは「ウィスカー」としては、炭化ケイ素、アルミナ、炭化ホウ素、鉄、ニッケルおよび銅単結晶繊維が挙げられる。Ｅガラス、ＥＣＲガラス、Ｓガラス、ＮＥガラスなどのガラス繊維および石英繊維なども使用できる。
【００６８】
こうした補強充填剤は、モノフィラメント繊維またはマルチフィラメント繊維の形態で提供されてもよく、単独であるいは、例えば、共織、コア／シース、隣接、オレンジタイプまたはマトリックスおよび小繊維構造などによって、あるいは繊維製造分野の当業者に既知の他の方法によって、他のタイプの繊維と組み合わせて用いられてもよい。典型的な共織構造としては、ガラス繊維−炭素繊維、炭素繊維−芳香族ポリイミド（アラミド）繊維および芳香族ポリイミド繊維−ガラス繊維が挙げられる。繊維状充填剤は、例えば、ロービング、０／９０度繊維などの織布補強剤、コンティニュアスストランドマット、チョップドストランドマット、ティッシュ、ペーパおよびフェルトなどの不織布補強剤、三次元織布補強剤、ｐｅｒｆｏｒｍｓ、ひもなどの形態で供給されてもよい。
【００６９】
補強繊維の直径は５〜２５μｍであり、具体的には９〜１５μｍである。成形用組成物の調製時には、長さが３ｍｍ〜１５ｍｍのチョップドストランドの形態のガラス繊維などの補強繊維を使用するのが便利である。一方、これらの組成物で成形された物品では、混合中に相当な破砕が起こり得るため、繊維の長さは、典型的には短くなっているであろう。リジッドな繊維状充填剤と平坦状、プレート状充填剤との組み合わせは、例えば、成形品の反り低減用に使用できる。
【００７０】
一部の用途では、充填剤の表面を化学カップリング剤で処理して、組成物中の熱可塑性樹脂への接着を向上させることが望ましいものであり得る。有用なカップリング剤の例としては、アルコキシシランおよびアルコキシジルコネートが挙げられる。アミノ、エポキシ、アミドあるいはチオ官能性アルコキシシランは特に有用である。組成物を成形部品に形成するために必要な高い溶融温度での加工中に発泡またはガス生成を生じ得るコーティングの分解を防ぐには、熱安定性の高い繊維コーティングが望ましい。
【００７１】
ポリエーテルイミド組成物に使用される補強充填剤の量は大きく変化し得るが、所望の物性および難燃性が有効に得られる量である。一部の例では、補強充填剤の存在量は、組成物の合計質量に対して、１０質量％超〜６０質量％であり、より具体的には１５質量％〜４０質量％であり、さらにより具体的には２０質量％〜３５質量％である。
【００７２】
ポリエーテルイミド組成物は、さらに任意に、１種または複数種の他のタイプの粒状充填剤を含んでいてもよい。典型的な粒状充填剤としては、溶融シリカや結晶シリカなどのシリカ粉末；窒化ホウ素粉末およびホウケイ酸粉末；アルミナおよび酸化マグネシウム（すなわちマグネシア）；ケイ酸塩球；煙塵；セノスフェア；アルミノケイ酸塩（アーモスフェア）；天然ケイ砂；石英；珪岩；パーライト；トリポリ；珪藻土；合成シリカ；およびこれらの組み合わせが挙げられる。これらの充填剤はすべて、ポリマーマトリックス樹脂との接着性および分散性向上のために、シランで表面処理されていてもよい。追加の粒状充填剤が存在する場合、ポリエーテルイミド組成物中のその量は大きく変わり得るが、所望の物性および難燃性が有効に得られる量である。一部の例では、粒状充填剤の存在量は、組成物の合計質量に対して、１質量％〜８０質量％であり、具体的には５質量％〜３０質量％であり、より具体的には５質量％〜２０質量％である。
【００７３】
ポリエーテルイミド組成物は、その所望の特性に著しく悪影響を及ぼさないように選択されることを条件として、この種のポリマー組成物に通常組込まれる種々の添加剤を含んでいてもよい。典型的な添加剤としては、触媒（例えば、耐衝撃性改良剤とポリエステル間の反応促進用のもの）、酸化防止剤、熱安定剤、光安定剤、紫外線（ＵＶ）吸収剤、失活剤、可塑剤、潤滑剤、離型剤、帯電防止剤、染料、顔料および光効果剤などの視覚効果剤、難燃剤、防滴剤および放射線安定剤が挙げられる。添加剤の組み合わせも使用できる。前述の添加剤（任意の充填剤は除く）の存在量は、組成物の合計質量に対して、一般に０．００５質量％〜２０質量％であり、具体的には０．０１質量％〜１０質量％である。
【００７４】
好適な酸化防止剤は、ホスファイト、ホスホナイト、ヒンダードフェノールまたはこれらの混合物などの化合物であり得る。トリアリールホスファイトとアリールホスホネートとを含むリン含有安定剤は有用な添加剤である。二官能性リン含有化合物も見過ごされ得る。好適な安定剤の分子量は３００以上であり得る。一部の典型的な化合物は、Ｃｉｂａ  Ｃｈｅｍｉｃａｌ社からＩＲＧＡＰＨＯＳ１６８として市販されているトリス−ジ−ｔｅｒｔ−ブチルフェニルホスファイトと、Ｄｏｖｅｒ  Ｃｈｅｍｉｃａｌ社からＤＯＶＥＲＰＨＯＳ  Ｓ−９２２８として市販されているビス（２，４−ジクミルフェニル）ペンタエリスリトールジホスファイトである。
【００７５】
ホスファイトとホスホナイトの例としては、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）−ペンタエリスリトールジホスファイト、ジイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル）ペンタエリスリトールジホスファイト、トリステアリルソルビトールトリ−ホスファイト、テトラキス（２，４−ジ−ｔｅｒｔ−ブチル−フェニル）４，４’−ビフェニレンジホスホナイト、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２’，２’’−ニトリロ［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイトおよび５−ブチル−５−エチル−２−（２，４，６−トリ−ｔｅｒｔ−ブチルフェノキシ）−１，３，２−ジオキサホスフィランが挙げられる。
【００７６】
２つ以上の有機リン化合物を含む組み合わせも考慮される。有機リン化合物が組み合わせで使用される場合、それらは同じタイプであっても異なるタイプであってもよい。組み合わせとしては、例えば、２つのホスファイトであってもよく、あるいはホスファイトとホスホナイトであってもよい。一部の実施形態では、分子量が３００以上のリン含有安定剤が有用である。リン含有安定剤、例えばアリールホスファイトの存在量は、組成物の合計質量に対して、０．００５質量％〜３質量％であってもよく、具体的には０．０１質量％〜１．０質量％であってもよい。
【００７７】
例えばアルキル化モノフェノールやアルキル化ビスフェノールまたは多価フェノールなどのヒンダードフェノールも酸化防止剤として使用できる。典型的なアルキル化モノフェノールとしては、２，６−ジ−ｔｅｒｔ−ブチル−４−メチルフェノール；２−ｔｅｒｔ−ブチル−４，６−ジメチルフェノール；２，６−ジ−ｔｅｒｔ−ブチル−４−エチルフェノール；２，６−ジ−ｔｅｒｔ−ブチル−４−ｎ−ブチルフェノール；２，６−ジ−ｔｅｒｔ−ブチル−４−イソブチルフェノール；２，６−ジシクロペンチル−４−メチルフェノール；２−（α−メチルシクロヘキシル）−４，６−ジメチルフェノール；２，６−ジオクタデシル−４−メチルフェノール；２，４，６−トリシクロヘキシルフェノール；２，６−ジ−ｔｅｒｔ−ブチル−４−メトキシメチルフェノール；側鎖において、線状か分枝状のノニルフェノール、例えば２，６−ジ−ノニル−４−メチルフェノール；２，４−ジメチル−６−（１’−メチルウンデカ−１’−イル）フェノール；２，４−ジメチル−６−（１’−メチルヘプタデカ−１’−イル）フェノール；２，４−ジメチル−６−（１’−メチルトリデカ−１’−イル）フェノールおよびこれらの混合物が挙げられる。典型的なアルキリデンビスフェノールとしては、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス−（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス−（３，５−ジ−ｔ��ｒｔ−ブチル−４−ヒドロキシフェニル）プロパン、２，２−ビス−（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタンおよびこれらの混合物が挙げられる。
【００７８】
ヒンダードフェノール化合物の分子量は３００ｇ／モル以上であってもよい。高分子量であれば、例えば３００℃以上の高加工温度において、ポリマー融液中のヒンダードフェノール部分が保持され易くなる。ヒンダードフェノール安定剤の組成物中の存在量は、組成物の合計質量に対して、通常は０．００５質量％〜２質量％であり、具体的には０．０１質量％〜１．０質量％である。
【００７９】
離型剤の例としては、例えば、ステアリン酸、ベヘン酸、ペンタエリスリトールテトラステアレート、グリセリントリステアレートおよびエチレングリコールジステアレートなどの脂肪族および芳香族カルボン酸と、これらのアルキルエステルが挙げられる。高密度ポリエチレン、線状低密度ポリエチレン、低密度ポリエチレンなどのポリオレフィンと、同様のポリオレフィンホモポリマーおよびコポリマーも離型剤として使用できる。離型剤の組成物中の存在量は、組成物の合計質量に対して、典型的には０．０５質量％〜１０質量％であり、具体的には０．１質量％〜５質量％である。溶融プロセス中の溶融ポリマー混合物からの離型剤の逸出を防ぐために、好適な離型剤の分子量は典型的には３００超の高分子量であろう。
【００８０】
特に、任意のポリオレフィンを添加して組成物の耐薬品性および離型性を改良できる。ポリエチレン、ポリプロピレンおよびポリブテンなどのホモポリマーは、単独で、あるいは組み合わせて使用できる。ポリエチレンは、高密度ポリエチレン（ＨＤＰＥ）、低密度ポリエチレン（ＬＤＰＥ）あるいは分枝鎖ポリエチレンとして添加できる。ポリオレフィンも、マレイン酸、クエン酸あるいはそれらの無水物などのカルボン酸ラジカルを含む化合物との、また、アクリル酸エステルなどのアクリル酸ラジカルを含む酸性化合物との、さらに、これらのものの少なくとも１つを含む組み合わせとのコポリマーの形態で使用できる。ポリオレフィン、特にＨＤＰＥＴが存在する場合、その使用量は、組成物の合計質量に対して、０質量％超〜１０質量％であり、具体的には０．１質量％〜８質量％であり、より具体的には０．５質量％〜５質量％である。
【００８１】
一部の実施形態では、組成物は、少なくとも１つの追加のポリマーをさらに含んでいてもよい。こうした追加のポリマーの例としては、これに限定されないが、ＰＰＳＵ（ポリフェニレンスルホン）、ポリエーテルイミド、ＰＳＵ（ポリスルホン）、ＰＰＥＴ（ポリフェニレンエーテル）、ＰＦＡ（パーフルオロアルコキシアルカン）、ＭＦＡ（ＴＦＥ（テトラフルオロエチレン）とＰＦＶＥ（パーフルオロ化ビニルエーテル）とのコポリマー）、ＦＥＰ（フッ素化エチレンプロピレンポリマー）、ＰＰＳ（ポリ（フェニレンスルフィド））、ＰＴＦＥ（ポリテトラフルオロエチレン）、ＰＡ（ポリアミド）、ＰＢＩ（ポリベンズイミダゾール）、ＰＡＩ（ポリ（アミド−イミド））、ポリ（エーテルスルホン）、ポリ（アリールスルホン）、ポリフェニレン、ポリベンゾオキサゾール、ポリベンズチアゾールおよびこれらのブレンドとコポリマーが挙げられる。このポリマーが存在する場合、その使用量は、組成物の合計質量に対して、０質量％超〜２０質量％であり、具体的には０．１質量％〜１５質量％であり、より具体的には０．５質量％〜１０質量％である。ある実施形態では、組成物は、ここに記載したポリエーテルイミド以外のポリマーを含まない。
【００８２】
また、顔料およびまたは染料添加剤などの着色剤が任意に含まれていてもよい。有用な顔料としては、例えば、酸化亜鉛、二酸化チタン、酸化鉄などの金属酸化物および混合金属酸化物などの無機顔料；硫化亜鉛などの硫化物；アルミン酸塩；スルホケイ酸ナトリウム硫酸塩、クロム酸塩など；カーボンブラック；亜鉛フェライト；群青；アゾ、ジ−アゾ、キナクリドン、ペリレン、ナフタレンテトラカルボン酸、フラバントロン、イソインドリノン、テトラクロロイソインドリノン、アントラキノン、エンスロン、ジオキサジン、フタロシアニンおよびアゾレーキなどの有機顔料；ピグメントレッド１０１、ピグメントレッド１２２、ピグメントレッド１４９、ピグメントレッド１７７、ピグメントレッド１７９、ピグメントレッド２０２、ピグメントバイオレット２９、ピグメントブルー１５、ピグメントブルー６０、ピグメントグリーン７、ピグメントイエロー１１９、ピグメントイエロー１４７、ピグメントイエロー１５０およびピグメントブラウン２４；あるいはこれらの顔料の内の少なくとも１つを含む組み合わせが挙げられる。顔料の使用量は、組成物の合計質量に対して、一般には０質量％〜１０質量％であり、具体的には０質量％〜５質量％である。向上した衝撃が望ましい一部の例では、二酸化チタンなどの顔料の平均粒径は５μｍ未満であろう。
【００８３】
また、組成物は、樹脂組成物に防滴やその他の有益な特性の付与に有効な量のフッ素ポリマーを任意に含んでいてもよい。一例では、フッ素ポリマーの存在量は、組成物の０．０１質量％〜５．０質量％である。好適なフッ素ポリマーとその製造方法の例は、例えば、米国特許第３，６７１，４８７号、同３，７２３，３７３号および同３，３８３，０９２号に記載されている。好適なフッ素ポリマーとしては、フッ素化α‐オレフィンモノマー（例えばＣＦ２＝ＣＦ２、ＣＨＦ＝ＣＦ２、ＣＨ２＝ＣＦ２およびＣＨ２＝ＣＨＦ）およびフルオロプロピレン（例えばＣＦ３ＣＦ＝ＣＦ２、ＣＦ３ＣＦ＝ＣＨＦ、ＣＦ３ＣＨ＝ＣＦ２、ＣＦ３ＣＨ＝ＣＨ２、ＣＦ３ＣＦ＝ＣＨＦ、ＣＨＦ２ＣＨ＝ＣＨＦおよびＣＦ３ＣＦ＝ＣＨ２など）の内の１つまたは複数から誘導された構造単位を含むホモポリマーおよびコポリマーが挙げられる。
【００８４】
例えばポリ（テトラフルオロエチレン−ヘキサフルオロエチレン）などの２つ以上のフッ素化α‐オレフィンモノマーから誘導される構造単位を含むコポリマーも、１つまたは複数のフッ素化モノマーと、ポリ（テトラフルオロエチレン−エチレン−プロピレン）コポリマーなどのフッ素化モノマーと共重合できる１つまたは複数の非フッ素化モノエチレン性不飽和モノマーと、から誘導される構造単位を含むコポリマーと同様に使用できる。好適な非フッ素化モノエチレン性不飽和モノマーとしては、例えば、α‐オレフィンモノマー（エチレン、プロピレン、ブテンなど）やアクリレートモノマー（メタクリル酸メチル、ブチルアクリレートなど）などが挙げられるが、ポリ（テトラフルオロエチレン）ホモポリマー（ＰＴＦＥ）が好適である。
【００８５】
フッ素ポリマーは、所定の方法で、芳香族ポリカーボネートまたはポリエーテルイミド樹脂などのポリマーと予混合できる。例えば米国特許第５，５２１，２３０号に開示されているように、例えば、フッ素ポリマーとポリカーボネート樹脂の水分散液を蒸気沈殿させて、熱可塑性樹脂組成物の防滴添加剤として使用するフッ素ポリマー濃縮物を形成できる。あるいは、フッ素ポリマーはカプセル化できる。
【００８６】
一部の例では、臭素と塩素を本質的に含まないポリエーテルイミド組成物を有することが望ましい。臭素と塩素を「本質的に含まない」とは、組成物が、その質量に対して、臭素と塩素を３質量％未満含むことを意味し、また他の実施形態では、１質量％未満含むことを意味する。他の実施形態では、組成物はハロゲンフリーである。「ハロゲンフリー」とは、ハロゲン含有量（フッ素、臭素、塩素およびヨウ素の合計量）が、組成物の合計質量部（ｐｐｍ）に対して１０００ｐｐｍ以下であると定義される。ハロゲン量は、原子吸光法などの通常の化学分析で求められる。
【００８７】
ポリエーテルイミド組成物は、緊密混合を形成する条件下で成分を混合することにより調製できる。こうした条件には、多くの場合、単軸または二軸スクリュー押出機、ミキシングボウル、あるいは成分にせん断を印加できる同様の混合装置内での溶融混合が含まれる。二軸スクリュー押出機は、単軸スクリュー押出機より混合能力および自己拭き取り能力が高いことから、好適であることが多い。組成物中の揮発性不純物を除去するために、押出機の少なくとも１つのベントを通して混合物を減圧することが好都合であることが多い。ポリエーテルイミドポリマーを乾燥後に溶融することが好都合であることが多い。融液加工は、過度なポリマー分解を回避しながらも十分に溶解させて未溶解成分のない緊密なポリマー混合物を得るために、２９０℃〜３７０℃で行われることが多い。また、不適当な黒斑あるいは他の異質の混入物質を取り除くために、４０〜１００μｍのキャンドルフィルターまたはスクリーンフィルターを用いて、ポリマーブレンドを溶融ろ過してもよい。
【００８８】
典型的なプロセスでは、種々の成分を押出混合器に投入して連続したストランドを製造し、これを冷却後ペレット状に裁断する。別の手順では、成分を乾式混合によって混合後、ミル内で溶融・粉砕するか、あるいは押出して裁断する。また、組成物といずれの任意成分を混合して、例えば射出成形法またはトランスファー成形法で直接成形してもよい。これらの成分はすべて、できるだけ水分を含まないことが好ましい。また、混合は、以下の条件が確実に満たされるように行われる：機械内での滞留時間を短くすること；温度を注意深く制御すること；摩擦熱を利用すること；および成分間の緊密混合が得られること。
【００８９】
その後、シリンダ温度を従来の３２０℃〜４２０℃、金型温度を従来の１００℃〜１７０℃としたＮｅｗｂｕｒｙ型またはｖａｎ  Ｄｏｒｎ型射出成形機などの、熱可塑性組成物用に従来から使用されてきた任意の装置内で組成物を成形できる。
【００９０】
さらなる実施形態では、各ハロ基はクロロ基である。
【００９１】
さらに、ビス（ハロフタルイミド）組成物が４７質量％超〜８５質量％未満の４，３’−ビス（ハロフタルイミド）を含む場合、ポリエーテルイミドは、その部数に対して、それぞれ１００ｐｐｍ未満の３，３’−ビス（ハロフタルイミド）、４，３’−ビス（ハロフタルイミド）および４，４’−ビス（ハロフタルイミド）ポリエーテルイミドと；１００ｐｐｍ未満の下式のモノハロ（ビスフタルイミド）と；
【化２８】
0006603225.tif 000029
１００ｐｐｍ未満の下式の未置換ビスフタルイミドと；
【化２９】
0006603225.tif 000030
合計で２００ｐｐｍ未満の３，３’−ビス（ハロフタルイミド）、４，３’−ビス（ハロフタルイミド）、４，４’−ビス（ハロフタルイミド）およびモノハロ（ビスフタルイミド）と、を含む。さらなる実施形態では、各ハロ基はクロロ基である。
【００９２】
また、上記のポリエーテルイミド組成物を含む物品も開示される。物品は、シート、フィルム、多層シート、多層フィルム、成形部品、異型押出品、コーティング部品あるいは繊維であってもよい。また、物品は、厚みが０．１〜１００ｍｍ、具体的には１〜１０ｍｍ、より具体的には１〜５ｍｍの成形部品であってもよい。
【００９３】
ポリエーテルイミド組成物は、例えば、成形、押出（異型押出を含む）、熱成形あるいは型成形（射出成形、圧縮成形、ガスアシスト成形、構造用発泡成形およびブロー成形を含む）などの任意の数の方法を用いて物品に形成できる。ある実施形態では、物品の形成方法は、組成物を造形し、押出し、ブロー成形し、あるいは射出成形して物品を形成するステップを備える。ポリエーテルイミド組成物は、フィルム押出とシート押出（例えば、溶融キャスティング、インフレーションフィルム押出およびカレンダー）などの熱可塑性プロセスを用いても物品に形成できる。共押出および積層プロセスを用いて複合多層フィルムまたはシートを形成できる。
【００９４】
応用分野の例としては、フードサービス、医療、照明、レンズ、点検窓、窓、筐体、安全シールドなどが挙げられる。高溶融流動性によって、組成物は、複雑な形状およびまたは厚みが薄い部分や長い流動長さなどの複雑な部品に成形できる。その他の物品の例としては、これに限定されないが、調理器具、医療用具、トレー、プレート、ハンドル、ヘルメット、動物の檻、電気コネクタ、電気機器の筐体、エンジン部品、自動車エンジン部品、照明ソケットとリフレクタ、電動機部品、配電装置、通信設備、コンピュータなど、およびスナップフィットコネクタに成形されたデバイスなどが挙げられる。また、ポリエーテルイミド組成物は、フィルム、シートおよび積層系の複合物にも形成される。他の物品としては、例えば、繊維、シート、フィルム、多層シート、多層フィルム、成形部品、異型押出品、コーティング部品および発泡体：窓、荷物棚、壁パネル、椅子部品、照明パネル、ディフューザ、シェード、バーティション、レンズ、天窓、照明装置、リフレクタ、配管、電線導板、管渠、パイプ、結束バンド、電線被覆、電気コネクタ、空気取扱装置、ベンチレータ、ルーバー、絶縁体、ビン、貯蔵容器、ドア、ヒンジ、ハンドル、シンク、ミラーハウジング、鏡、便座、ハンガ、コートフック、棚、梯子、手すり、階段、カート、トレー、調理器具、フードサービス装置、通信設備および計器板などが挙げられる。
【００９５】
組成物は、例えば自動車リフレクタなどのリフレクタ、光学レンズ、光ファイバーコネクタおよび接着剤などの物品に特に有用である。組成物が接着剤として使用される場合、物品は、第１の面を有する第１の基板と、第２の面を有する第２の基板と、第１の面と第２の面間に配置されたポリエーテルイミドを含む接着性組成物の層と、を含む。接着剤は、例えば、２つのポリマー基板、２つの金属基板あるいは金属基板とポリマー基板の接着に使用できる。基板の金属またはポリマーの種類に関しては特別な制限はない。ある実施形態では、接着剤は、金属基板と、フッ素ポリマー基板（ポリテトラフルオロエチレン（ＰＴＦＥ）基板など）と、金属基板の表面とフッ素ポリマー基板の表面間に配置されたポリ（エーテルイミド）を含む接着性組成物と、を有する物品に特に有用である。特定の実施形態では、物品は、（ｉ）第１の面を有するポリテトラフルオロエチレン基板と、（ｉｉ）第２の面を有する金属基板と、（ｉｉｉ）ポリテトラフルオロエチレン基板と金属基板間に位置する本発明のポリマー組成物と、を含む。ポリマー組成物を含む接着層が被着体の表面に直接接触していてもよく、あるいは、例えばプライマーなどの追加の層が存在していてもよい。
【００９６】
当業者であれば、これ以上の説明なしに、本明細書の記載を用いて本発明を利用できるものと考えられる。以下の実施例は、当業者に対して追加のガイダンスを与えるためのものである。従って、これらの実施例は、いかなる方法においても、本発明を限定するものではない。
【実施例】
【００９７】
実施例で使用する材料を表１に示す。実施例で示す量の単位は、同定された組成物の合計質量に対する質量％である。
【表１】
0006603225.tif 000031
【００９８】
技術と手順
ゲル透過クロマトグラフィ試験手順
ＧＰＣサンプルは、サンプル５〜１０ｍｇをジクロロメタン１０ｍＬに溶解させて調製した。ポリマー溶液３〜５滴を、酢酸（１〜２滴）を加えたジクロロメタン溶液１０ｍＬに添加した。その後、サンプル溶液をろ過して試験し、ポリマーピークをｏＤＣＢピークと比較して分析した。計器はＷａｔｅｒｓ２６９５セパレーションズモジュールを用い、これをＡｌｄｒｉｃｈ  Ｃｈｅｍｉｓｔｒｙ社のポリスチレン標準で校正した。二環型（ｎ＝２）および三環型（ｎ＝３）構造物については、ＧＰＣトレースをスライスして分析し、単環型構造物は、別々に積分できるように十分に分解した。
【００９９】
ＣｌＰＡＰＩ調製手順：３，３’−ＣｌＰＡＰＩ、３，４’−ＣｌＰＡＰＩおよび４，４’−ＣｌＰＡＰＩ混合物
栓とガス栓が付いた２５０ｍＬの三口フラスコに、ｐＰＤ３．０ｇ（０．０２７５モル）、４−ＣＩＰＡ５．０５２ｇ（０．０２７５モル）、３−ＣｌＰＡ５．０５２ｇ（０．０２７５モル）、ＳＰＰ０．０１１ｇ（０．１ミリモル）およびｏＤＣＢ６０ｇを投入した。その後、撹拌棒、軸受、窒素アダプターおよび上部に還流凝縮器を設けたＤｅａｎ  Ｓｔａｒｋトラップレシーバをフラスコに装備した。容器のヘッドスペースに窒素を緩やかに流した。その後、反応温度を１００℃に上げた後、１時間かけて２００℃に上げた。混合物の固形分が２０質量％〜５０質量％に達するまで、混合物からｏＤＣＢを除去した（ｏＤＣＢ約２０ｇ）。注：ＣｌＰＡのこの混合物のランダムな反応によって、３，３’−ＣｌＰＡＰＩ、３，４’−ＣｌＰＡＰＩおよび４，４’−ＣｌＰＡＰＩがそれぞれ１：２：１の比で生成される。２〜３時間後、サンプルを取り出し、３０ｍｇをアセトニトリル２０ｍＬ中に溶解させ（１５分間超音波処理してろ過）、モノアミン（モノアミンは、ｐＰＤなどのジ−アミンを有するハロ−無水フタル酸のモノ−イミドである）で校正したＨＰＬＣで４−ＣｌＰＡおよびｐＰＤを分析した。検体の量を把握後、ｐＰＤまたは４−ＣｌＰＡのいずれかを用いて適切に修正した。３−モノアミン、４−モノアミン、３−ＣｌＰＡおよび４−ＣｌＰＡが反応のスペック範囲（０．２モル％）に入るまでこれを繰り返した。その後、静止窒素雰囲気下で反応を冷却し維持した。
【０１００】
上記の１：２：１ランダム分布以外の異性体混合物は、例えば、３，３−および４，４−ＣｌＰＡＰＩ異性体を別々に調製する同様の手順を用いる方法、およびまたは、異なる割合の３−および４−ＣｌＰＡ出発原料を用いて異なる割合の３つの異性体を含む生成物を生成後、異なる異性体組成物の生成物を混合して、ポリマー混合物中に別の所望の割合の異性体を生成する方法などの、当分野で既知の方法により生成できる。
【０１０１】
重合手順
ポリエーテルイミドを以下のように製造した。３，３’−、３，４’−および４，４−異性体それぞれの混合物を製造後（上記の適用可能なＣｌＰＡＰＩまたはＣｌＰＡＭＩ調製手順に従って、表１に示した１、２、３、４および５の混合物の反応から製造後）、反応容器をドライボックスに移してＮａ２ＢＰＡ塩７．３５ｇ（０．０２７０モル）を添加した。その後、窒素をゆるやかに流しながら反応温度を２００℃に上げ、ｏＤＣＢを一部除去して混合物を乾燥させた。混合物の固形分が３０〜５０質量％に達するまで、混合物からｏＤＣＢを除去した（ｏＤＣＢ約２０〜４０ｇ）。オーバーヘッドをＫａｒｌ  Ｆｉｓｃｈｅｒ分析によって乾燥させた後（５０ｐｐｍ未満）、溶液にＨＥＧＣｌ７１ｍｇ（１モル％）を加えた。溶液は、３０分以内に褐色になり、９０分後には最終的に金色になった。２時間後に混合物をサンプリングしてＭｗを測定し、その後、反応が安定水準に達するまで（安定水準＝３サンプルが３００原子質量単位内）、１時間毎にＭｗ分析を繰り返した。Ｍｗが４５，０００原子質量単位未満の場合、Ｎａ２ＢＰＡによる修正を行った。その後、濃縮Ｈ３ＰＯ４（８５％水溶液）１３４ｍｇ（ポリマーに対して１モル％）で反応を急冷した。酸を添加後、窒素パージを行って（５分）水を除去した。さらに１時間は反応温度を上げた。その後、反応を冷却し、ベラトロールまたはｏＤＣＢ（約７０ｍＬ）で１０質量％に希釈した。その後、Ｗｈａｔｍａｎ１μｍＧＦ（ガラスフィルタ）ディスクを用いたＢｕｃｈｎｅｒ漏斗上で混合物をろ過した。その後、金色の溶液を１Ｌの酸性水が入った１Ｌの分液漏斗に移して、激しく振とうした。分液漏斗の内容物が相分離後、金色のポリマー溶液を同容量のヘキサンが入ったブレンダに移して混合した。混合物をろ過し、減圧下、１６５℃×２４時間乾燥させた。
【０１０２】
特性試験用のサンプル調製：
温度を約３６０℃〜３８０℃に設定した１８０トン（１８００ｋＮ）成形機で試験部品を射出成形した。ペレットを１２０℃の強制空気循環オーブン内で３〜４時間乾燥させた後、射出成形した。
【０１０３】
試験手順
調製したサンプルを以下のように試験した。
貯蔵弾性率試験手順
動的機械分析（ＤＭＡ）は以下の手順で行った。フィルムサンプルをグリップ上に載せ、周波数１Ｈｚ、温度変化率２℃／分の引張モードで試験を行った。貯蔵弾性率を温度の機能として記録した。
【０１０４】
レオロジー試験手順
平行平板レオメータを用い、温度３４０℃、１ラジアン／秒（低せん断）〜３１６ラジアン／秒（高せん断）の範囲で粘度を測定した。
【０１０５】
耐薬品性試験手順
ポリエーテルイミドフィルムのサンプルを塩化メチレンに浸漬し、１、３、７および２１日後にフィルムの質量損失（％）を求めた。
【０１０６】
Ｔｇ試験手順
温度変化率を２０℃／分とした示差走査熱量測定法によって、サンプル１０ｍｇのガラス転移温度（Ｔｇ）を測定した。
【０１０７】
実施例１〜５
目的：実施例１〜５の目的は、１７質量％超〜８５質量％未満の量の３，４’−ＣｌＰＡＰＩ−リッチ−ＣｌＰＡＰＩ成分でポリエーテルイミドを製造し、異なる異性体および異性体比が材料特性にどのように影響するかを評価し、性能特性を、１７質量％未満の３，４’−ＣｌＰＡＰＩ−リッチ−ＣｌＰＡＰＩ成分で製造されたポリエーテルイミドおよび任意の比率の３，４’−ＣｌＰＡＭＩ成分で製造されたポリエーテルイミドと比較することである。
【０１０８】
表１に記載の混合物を上記の手順で用いた。混合物１、２、４および５からポリエーテルイミドを調製した。しかしながら、混合物３では、４８時間反応をモニター後で、検出可能な分子量が得られなかった。得られたポリエーテルイミドは、以下の表で、本発明の実施例１および２、比較実施例４および５として識別されている。
【０１０９】
調製したポリマーの目標Ｍｗは５５，０００（校正にポリスチレン標準を使用）であったが、一部のものは、それより僅かに上下した。３−ＣｌＰＡリッチのポリマーのＰＤＩは、単環型（１個のＢＰＡと３，３’−ＣｌＰＡＭＩまたは３，３’−ＣｌＰＡＰＩとの付加物）であるために、１０００グレードコントロールより高くなった。単環型は、３，３’−ＣｌＰＡＭＩまたは３，３’−ＣｌＰＡＰＩが高濃度であるために、３−ＣｌＰＡリッチのポリマー系だけに特有である。
【０１１０】
Ｍｗ、ＭｎおよびＰＤＩのＧＰＣデータによって証明されるように、ポリエーテルイミドの径は同様であり、上記の方法に従って、Ｔｇ、全環式含有量、剛性、および流動性について試験し、その結果を表２に示す。
【０１１１】
ポリエーテルイミドの分子量は、ＧＰＣデータで証明されるように、表２において同様であった。
【表２】
0006603225.tif 000032
【０１１２】
考察
これらの結果は、本発明に準じて製造された（特定の異性体の混合物から、例えば、３，３’−ビス（ハロフタルイミド）、４，３’−ビス（ハロフタルイミド）および４，４’−ビス（ハロフタルイミド）異性体の混合物から製造された）材料は、特有の特性の組み合わせ、すなわち、（ｉ）２３０℃超の高ガラス転位温度と、（ｉｉ）１０％未満の量の３，４−ＣＩＰＡＰＩを有するＣｌＰＡＰＩ成分から製造されたポリエーテルイミドの粘度より実質的に低い改良された粘度と、（ｉｉｉ）このポリマーから製造された物品では、成形温度条件でプレートアウトが観察されない非常に低濃度の環式残留含有量と、を有することを証明している。
【０１１３】
実施例１の結果から、少なくとも５０質量％の３，４’−ＣＩＰＡＰＩと、少なくとも２５質量％の３，３−ＣＩＰＡＰＩと、最大２５質量％の４，４’−ＣＩＰＡＰＩと、を含む混合物でＰＥＩを製造すると、得られるＰＥＩのＴｇは２４９℃であることが分かる。実施例１の剛性は２．４２８であり、これは、以下にさらに議論するように向上しており；３０℃〜１１０℃の温度範囲において、１０質量％未満の量の３，４’−ＣＩＰＡＰＩを有するＣｌＰＡＭＩ成分から製造されたものと比較して、少なくとも２０％高い。さらに、本ＰＥＩのせん断速度粘度は低いが；１０質量％未満の量の３，４’−ＣＩＰＡＰＩを有するＣｌＰＡＭＩ成分から製造されたＰＥＩのせん断速度粘度は、実施例１より少なくとも３０％高い。
【０１１４】
表２から、発明的実施例１および２から比較実施例４を減算し、これらの材料の粘度を、比較実施例４の材料の粘度および発明的実施例１および２で使用された材料の粘度それぞれで除算して証明されるように、本発明の組成物は、表示されたラジアン／秒（１ラジアン／秒〜５６ラジアン／秒）において、改良された低粘度を示すことが分かる。本材料で観察された粘度の低減は４５％〜約９０％であった。改良された低粘度の計算式は、以下の式で示される：｛粘度低下率％＝１００％×（比較実施例の粘度−発明的実施例の粘度）／比較実施例の粘度｝。
【０１１５】
また、少なくとも５０質量％の３，４’−ＣＩＰＡＰＩと、少なくとも２５質量％の３，３−ＣＩＰＡＰＩと、最大２５質量％の４，４’−ＣＩＰＡＰＩと、の３，４’−ＰＡＰＩ混合物で製造されたＰＥＩでは、環式構造物（単環型、二環型および三環型）の合計含有量は、ポリマーの合計質量に対して０．８質量％である。実施例１のＰＥＩの耐薬品性は、１０質量％未満の量の３，４’−ＣＩＰＡＰＩを有するＣｌＰＡＭＩ成分から製造されたＰＥＩと比較して８７％向上していた（実施例４）。
【０１１６】
実施例２の結果から、１７質量％超の３，４’−ＣＩＰＡＰＩと、少なくとも５７質量％の３，３−ＣＩＰＡＰＩと、を含む混合物でＰＥＩを製造すると、得られるＰＥＩのＴｇは２５３℃であることが分かる。実施例２の剛性は２，９３９ＭＰａであり、これは、以下にさらに議論するように向上しており；３０〜１１０℃の温度範囲において、１０質量％未満の量の３，４’−ＣＩＰＡＭＩを有するＣｌＰＡＭＩ成分から製造されたＰＥＩと比較して、少なくとも４０％高い。さらに、本ＰＥＩのせん断速度粘度は低いが；１０質量％未満の量の３，４’−ＣＩＰＡＰＩを有するＣｌＰＡＭＩ成分から製造されたＰＥＩのせん断速度粘度は、実施例１より少なくとも３０％高い。
【０１１７】
また、１７質量％超の３，４’−ＣＩＰＡＰＩ混合物と少なくとも５７質量％の３，３−ＣＩＰＡＭＩで製造されたＰＥＩでは、環式構造物（単環型、二環型および三環型）の合計含有量は、ポリマーの合計質量に対して１，３質量％である。
【０１１８】
比較実施例４の結果から、１０質量％未満の３，４’−ＣＩＰＡＭＩと２質量％未満の３，３−ＣＩＰＡＭＩとを含む混合物でＰＥＩを製造すると、得られるＰＥＩのＴｇは２１９℃であり、ＨＤＴは少なくとも２１８℃であることが分かる。発明的実施例１および２と比較すると、Ｔｇは少なくとも３０℃低い。比較実施例４の剛性は１，９１６ＭＰａであり、これは、３０〜１１０℃の温度範囲において、発明的実施例１および２と比較して少なくとも２０％低い。比較実施例４のせん断速度粘度は高いが；実施例１と２から製造されたＰＥＩのせん断速度粘度は、比較実施例４より少なくとも３０％低い。
【０１１９】
比較実施例５の結果から、４７質量％超〜８５質量％未満の３，４’−ＣｌＰＡＭＩと、少なくとも１５質量％の３，３−ＣｌＰＡＭＩと、を含む混合物でＰＥＩを製造すると、得られるＰＥＩのＴｇは少なくとも２２９℃であることが分かる。比較実施例５の剛性は２，１５９ＭＰａであり、これは、以下に記載するように向上しており；３０〜１１０℃の温度範囲において、１０質量％未満の量の３，４’−ＣＩＰＡＭＩを有するＣｌＰＡＭＩ成分から製造されたＰＥＩと比較して、少なくとも１０％高い。比較実施例５のせん断速度粘度はわずかに高いが；実施例１および２から製造されたＰＥＩのせん断速度粘度は少なくとも５％低い。
【０１２０】
比較実施例４および５に対して、本発明の実施形態を表す実施例１および２のＴｇは少なくとも２４９℃と向上しており（図３）、剛性は少なくとも２０％向上しており（図２）、流動性は少なくとも３０％向上していた（図１）。本発明の実施形態を表す実施例１および２の単環型、二環型および三環型構造物の合計残留濃度は、比較実施例より著しく低く（図４）、実施例１の耐薬品性は、実施例２、４および５より著しく高い（図５）。
【０１２１】
本明細書で引用された特許および参考文献はすべて、参照によって本明細書に援用される。
【０１２２】
実施形態１：下式の構造
【化３０】
0006603225.tif 000033
［式中、ｎは１より大きく；Ｒはそれぞれｐ−フェニレンであり；Ｚは、それぞれ同じであっても異なっていてもよく、任意に１〜６個のＣ１−１８アルキル基、１〜８個のハロゲン原子あるいはこれらの組み合わせで置換された芳香族Ｃ６−２４単環式または多環式部分であり；−Ｏ−Ｚ−Ｏ−基とフェニル置換基間の二価結合は、３，３’、３，４’、４，３’および４，４’位置にあり、−Ｏ−Ｚ−Ｏ−基の二価結合は、ビス（ハロフタルイミド）組成物の質量に対して、少なくとも１５質量％の下式の３，３’−ビス（ハロフタルイミド）と、
【化３１】
0006603225.tif 000034
１７質量％超〜８５質量％未満の下式の３，４’−ビス（ハロフタルイミド）と、
【化３２】
0006603225.tif 000035
０質量％超〜２７質量％未満の下式の４，４’−ビス（ハロフタルイミド）
【化３３】
0006603225.tif 000036
（式中、Ｘは、それぞれ独立にフルオロ、クロロ、ブロモまたはヨードであり；Ｒはｐ−フェニレンである）と、を含むビス（ハロフタルイミド）組成物から形成される］を有するポリエーテルイミドであって；Ｔｇが２３０℃〜２５３℃であり；剛性が、３０℃〜１１０℃の温度範囲において、平行平板レオメータで求めて、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより２０％〜４０％高く；せん断速度粘度が、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより少なくとも３０％低いポリエーテルイミドを含むポリマー組成物。
【０１２３】
実施形態２：ビス（ハロフタルイミド）組成物は、その質量に対して、４５質量％超〜７５質量％未満の４，３’−ビス（ハロフタルイミド）を含み；ポリエーテルイミドの合計質量に対して、１質量％未満の全環式構造物（単環型、二環型および三環型）を含み；ハロゲン化溶剤に対する耐薬品性が、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより高い実施形態１に記載の組成物。
【０１２４】
実施形態３：ハロゲン化溶剤はジクロロメタンである実施形態２に記載の組成物。
【０１２５】
実施形態４：ビス（ハロフタルイミド）組成物は、その質量に対して、０質量％超〜１５質量％未満の４，４’−ビス（ハロフタルイミド）を含み；ポリエーテルイミドのＴｇは、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンと、１５質量％超の１，３−ビス［Ｎ−（４−クロロフタルイミド）］ベンゼンと、を含む１，３−ビス［Ｎ−（ハロフタルイミド）］ベンゼン組成物から製造されたことを除いて同じポリエーテルイミドより少なくとも３０℃高く；ポリエーテルイミドの剛性は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンと、１５質量％超の１，３−ビス［Ｎ−（４−クロロフタルイミド）］ベンゼンと、を含む１，３−ビス［Ｎ−（ハロフタルイミド）］ベンゼン組成物から製造されたことを除いて同じポリエーテルイミドより少なくとも４０％高く；ポリエーテルイミドのせん断速度粘度は、３０℃〜１１０℃の温度範囲において、平行平板レオメータで求めて、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンと、１５質量％超の１，３−ビス［Ｎ−（４−クロロフタルイミド）］ベンゼンと、を含む１，３−ビス［Ｎ−（ハロフタルイミド）］ベンゼン組成物から製造されたことを除いて同じポリエーテルイミドより少なくとも３０％低く；Ｘは、それぞれ独立にフルオロ、クロロ、ブロモまたはヨードであり、Ｒはｐ−フェニレンである実施形態１に記載の組成物。
【０１２６】
実施形態５：ビス（ハロフタルイミド）組成物は、その質量に対して、４８質量％超〜７５質量％未満の４，３’−ビス（ハロフタルイミド）と、２６質量％未満の４，４’−ビス（ハロフタルイミド）と、を含み；ポリエーテルイミドの合計質量に対して、１質量％未満の全環式構造物（単環型、二環型および三環型）を含み；ポリエーテルイミドの剛性は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンと、２６質量％超の１，３−ビス［Ｎ−（４−クロロフタルイミド）］ベンゼンと、を含む１，３−ビス［Ｎ−（ハロフタルイミド）］ベンゼン組成物から製造されたことを除いて同じポリエーテルイミドより少なくとも２０％高く；ポリエーテルイミドのせん断速度粘度は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンと、２６質量％超の１，３−ビス［Ｎ−（４−クロロフタルイミド）］ベンゼンと、を含む１，３−ビス［Ｎ−（ハロフタルイミド）］ベンゼン組成物から製造されたことを除いて同じポリエーテルイミドより少なくとも３０％低い実施形態１に記載の組成物。
【０１２７】
実施形態６：Ｚは２，２−（４−フェニレン）イソプロピリデンであり、ハロ基はクロロである実施形態１に記載の組成物。
【０１２８】
実施形態７：ポリエーテルイミドは、その部数に対して、それぞれ１００ｐｐｍ未満の３，３’−ビス（ハロフタルイミド）、４，３’−ビス（ハロフタルイミド）および４，４’−ビス（ハロフタルイミド）と、１００ｐｐｍ未満の下式のハロ（ビスフタルイミド）と、
【化３４】
0006603225.tif 000037
１００ｐｐｍ未満の下式のビスフタルイミドと、
【化３５】
0006603225.tif 000038
合計で２００ｐｐｍ未満の３，３’−ビス（ハロフタルイミド）、４，３’−ビス（ハロフタルイミド）、４，４’−ビス（ハロフタルイミド）およびハロ（ビスフタルイミド）と、を含む実施形態１に記載の組成物。
【０１２９】
実施形態８：実施形態１に記載の組成物を含む物品。
【０１３０】
実施形態９：シート、フィルム、多層シート、多層フィルム、成形品、異型押出品、コーティング部品および繊維から選択される実施形態８に記載の物品。
【０１３１】
実施形態１０：カメラモジュール、アンテナモジュール、電気コネクタ、ハードディスクドライブブラケット、ラップトップカバーおよびビットソケットから選択される実施形態８に記載の物品。
【０１３２】
実施形態１１：下式
【化３６】
0006603225.tif 000039
（式中、Ｍはアルカリ金属であり；Ｚは、任意に１〜６個のＣ１−８アルキル基、１〜８個のハロゲン原子あるいはこれらの組み合わせで置換された芳香族Ｃ６−２４単環式または多環式部分である）のジヒドロキシ芳香族化合物のアルカリ金属塩を、ビス（ハロフタルイミド）組成物の質量に対して、３０質量％超〜８５質量％未満の下式の３，３’−ビス（ハロフタルイミド）と、
【化３７】
0006603225.tif 000040
１７質量％超〜８５質量％未満の下式の４，３’−ビス（ハロフタルイミド）と、
【化３８】
0006603225.tif 000041
０質量％超〜２７質量％未満の下式の４，４’−ビス（ハロフタルイミド）
【化３９】
0006603225.tif 000042
（式中、Ｒはそれぞれｐ−フェニレンであり、Ｘは、それぞれ独立にフルオロ、クロロ、ブロモまたはヨードである）と、を含むビス（ハロフタルイミド）組成物と反応させるステップを備え、さらに、ポリエーテルイミドは下式の構造
【化４０】
0006603225.tif 000043
［式中、ｎは１より大きく；Ｒはそれぞれｐ−フェニレンであり；Ｚは、それぞれ同じであっても異なっていてもよく、上記に定義したものであり；−Ｏ−Ｚ−Ｏ−基とフェニル置換基間の二価結合は、３，３’、３，４’、４，３’および４，４’位置にある］を有し；ポリエーテルイミドのＴｇは２３０℃〜２５３℃であり；ポリエーテルイミドの剛性は、３０〜１１０℃の温度範囲において、平行平板レオメータで求めて、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより２０％〜４０％高く；ポリエーテルイミドのせん断速度粘度は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより少なくとも３０％低いポリエーテルイミド組成物の製造方法。
【０１３３】
実施形態１２：ビス（ハロフタルイミド）組成物は、その質量に対して、４５質量％超〜７５質量％未満の４，３’−ビス（ハロフタルイミド）を含み；組成物は、ポリエーテルイミドの合計質量に対して、１質量％未満の全環式構造物（単環型、二環型および三環型）を含み；組成物のハロゲン化溶剤に対する耐薬品性は、１，３−ビス［Ｎ−（ハロフタルイミド）］ベンゼン組成物の質量に対して、１０質量％未満の１，３−［Ｎ−（４−クロロフタルイミド）］［Ｎ−（３−クロロフタルイミド）］ベンゼンを含む１，３−ビス［Ｎ−（ハロフタルイミド）］ベンゼン組成物から製造されたことを除いて同じポリエーテルイミドより高い実施形態１１に記載の方法。
【０１３４】
実施形態１３：ビス（ハロフタルイミド）組成物は、３０質量％超〜８５質量％未満の３，３’−ビス（ハロフタルイミド）と、４８質量％超〜７５質量％未満の４，３’−ビス（ハロフタルイミド）と、０質量％超〜１５質量％未満の４，４’−ビス（ハロフタルイミド）と、を含む実施形態１１に記載の方法。
【０１３５】
実施形態１４：Ｚは２，２−（４−フェニレン）イソプロピリデンであり、ハロ基はクロロである実施形態１１に記載の方法。
【０１３６】
実施形態１５：ポリエーテルイミド組成物は、その部数に対して、それぞれ１００ｐｐｍ未満の３，３’−ビス（ハロフタルイミド）、４，３’−ビス（ハロフタルイミド）および４，４’−ビス（ハロフタルイミド）と；１００ｐｐｍ未満の下式のハロ（ビスフタルイミド）と；
【化４１】
0006603225.tif 000044
１００ｐｐｍ未満の下式のビスフタルイミドと；
【化４２】
0006603225.tif 000045
合計で２００ｐｐｍ未満の３，３’−ビス（ハロフタルイミド）、４，３’−ビス（ハロフタルイミド）、４，４’−ビス（ハロフタルイミド）およびハロ（ビスフタルイミド）と、を含み；Ｘはハロゲンである実施形態１１に記載の方法。
【０１３７】
例示の目的で典型的な実施形態を記載したが、これらの記載は本発明の範囲を限定するものと考えられるべきではない。従って、当業者であれば、本発明の趣旨および範囲から逸脱することなく、種々の変更、適応および代替案を考え得るであろう。
【図１】
0006603225.tif 000052
【図２】
0006603225.tif 000053
【図３】
0006603225.tif 000054
【図４】
0006603225.tif 000055
【図５】
0006603225.tif 000056